(57)【要約】本発明は、光ビーム（６）によって情報を読出可能、及び／または情報を記録可能な光学記憶媒体に関するものであり、前記光学記憶媒体が、光ビーム（６）が入射する面上のベース部材（１）の側に、１つ以上の情報記憶層（３）と、少なくとも１つの光透過性カバーフィルム（５）と、前記光透過性カバーフィルム（５）を互いに接着し、光ビーム（６）が入射するベース部材（１）の表面（２）に接着し、及び／または１つ以上の情報記憶層（３）に接着する、１つ以上の光透過性接着剤層（４）と、を支持する１つ以上のベース部材（１）を含み、前記接着剤層の少なくとも１つが、前記接着剤の硬化性液体前駆体を適用した後、硬化することによって得られ、前記カバーフィルム（５）が、少なくとも前記光ビーム（６）の波長または波長スペクトルのそれぞれにおいて２０℃で０．００１より小さい垂直複屈折を示す。
2004523855.tif 000002
【特許請求の範囲】
【請求項１】
光ビーム（６）によって情報を読出可能、及び／または情報を記録可能な光学記憶媒体であって、前記光ビーム（６）が入射する面上のベース部材（１）の側に、１つ以上の情報記憶層（３）と、少なくとも１つの光透過性カバーフィルム（５）と、前記光透過性カバーフィルム（５）を互いに接着し、前記光ビーム（６）が入射する前記ベース部材（１）の表面（２）に接着し、及び／または１つ以上の情報記憶層（３）に接着する、１つ以上の光透過性接着剤層（４）と、を支持する１つ以上の前記ベース部材（１）を含み、前記接着剤層の少なくとも１つが、前記接着剤の硬化性液体前駆体を適用した後、硬化することによって得られ、前記カバーフィルム（５）が、少なくとも前記光ビーム（６）の波長または波長スペクトルのそれぞれにおいて２０℃で０．００１より小さい垂直複屈折を示す光学記憶媒体。
【請求項２】
前記カバーフィルム（５）が、少なくとも前記光ビーム（６）の波長または波長スペクトルのそれぞれにおいて２０℃で±３０ｎｍより小さい面内減速度を示す、請求項１に記載の光学記憶媒体。
【請求項３】
前記光透過性接着剤の前記硬化性液体前駆体が適用された時に、２０℃で１０〜１０，０００ｍＰａ・ｓの範囲の粘度を示す、請求項１または２の何れか１項に記載の光学記憶媒体。
【請求項４】
情報記憶層（３）が上に形成されるピット構造体を、前記表面（２）が支持するベース部材（１）を含む、請求項１〜３の何れか１項に記載の光学記憶媒体。
【請求項５】
前記接着剤の液体硬化性前駆体を適用した後、硬化することによって得られた光透過性接着剤層（４）によって前記ベース部材（１）の前記表面（２）上の前記情報記憶層（３）に接着された１つの光透過性カバーフィルム（５）を含む、請求項１〜４の何れか１項に記載の光学記憶媒体。
【請求項６】
前記光透過性カバーフィルム（５）が、溶剤中に溶解した１つ以上のポリマーをキャスティングした後、乾燥及び／または硬化することによって形成される、請求項１〜５の何れか１項に記載の光学記憶媒体。
【請求項７】
溶剤中に溶解した前記ポリマーが、ポリカーボネート、セルローストリアセテートまたはポリオレフィンベースのポリマーからなるポリマーの群から選択される、請求項６に記載の光学記憶媒体。
【請求項８】
前記光透過性カバーフィルム（５）が、ポリマーの重合性前駆体をキャスティングした後、硬化することによって形成される、請求項１〜５の何れか１項に記載の光学記憶媒体。
【請求項９】
前記ポリマーの前記重合性前駆体が、重合した時に少なくとも１０℃のガラス転移温度を示す、脆性でない、少なくとも１つのアクリル官能性モノマーを含む、請求項８に記載の光学記憶媒体。
【請求項１０】
前記ポリマーの前記重合性前駆体が、その中にブレンドされた１つ以上の別のポリマーを含有する、請求項８または９の何れかに記載の光学記憶媒体。
【請求項１１】
前記ポリマーの前記重合性前駆体が、（メチル）メタクリレート、（メチル）エチルアクリレート、（メチル）プロピルアクリレート、より低量の（メチル）（Ｃ４−Ｃ８アルキル）アクリレート、アクリロニトリル、スチレンアルキルアクリレート、メタクリルアミド及びアルキル置換メタクリルアミド、１つ以上の重合開始剤及び、任意に前記重合性前駆体の前記モノマーと共重合性である１つ以上の不飽和二重結合を有する１つ以上のビニルモノマー、を含む群から選択されたモノマー成分を含む、請求項８〜１０の何れか１項に記載の光学記憶媒体。
【請求項１２】
前記光透過性カバーフィルム（５）の厚さが、１０μｍ〜２００μｍである、請求項１〜１１の何れか１項に記載の光学記憶媒体。
【請求項１３】
その液体硬化性前駆体を硬化することによって得られた前記光透過接着剤層（４）の厚さが、０．５μｍ〜２０μｍである、請求項１〜１２の何れか１項に記載の光学記憶媒体。
【請求項１４】
その全延長部にわたって前記光学記録媒体の任意に選択された断面について測定したとき各光透過性カバーフィルム（５）の厚さの変動及び／または各光透過性カバーフィルム（５）によって導入された前記光学記録媒体の厚さの変動が、約±３μｍ以下である、請求項１〜１３の何れか１項に記載の光学記憶媒体。
【請求項１５】
その全延長部にわたって前記光学記録媒体の任意に選択された断面について測定したとき各光透過性接着剤層（４）の厚さの変動及び／または各光透過性接着剤層（４）によって導入された前記光学記録媒体の厚さの変動が、約±２μｍ以下である、請求項１〜１４の何れか１項に記載の光学記憶媒体。
【請求項１６】
１つの光透過性カバーフィルム（５）及び１つの光透過性接着剤層（４）を含む、光学記憶媒体であって、前記光透過性カバーフィルム（５）の厚さの変動または前記光透過性カバーフィルム（５）によって導入された前記光学記録媒体の厚さの変動のそれぞれと、前記光透過性接着剤層（４）の厚さの変動または前記光透過性接着剤層（４）によって導入された前記光学記録媒体の厚さの変動のそれぞれとの合計が、±４μｍ以下であり、かかる合計が、その全延長部にわたって前記光学記録媒体の任意に選択された断面について測定される、請求項１〜１５の何れか１項に記載の光学記憶媒体。
【請求項１７】
光学記録媒体の作製方法であって、
（１）情報記憶層（３）を支持するピット構造体を任意に含む、光ビーム（６）が入射する表面（２）を有する少なくとも１つのベース部材（１）を提供する工程と、
（２）所定の順に、剥離可能な保護フィルム（７）と、情報記憶層（３）を支持するピット構造体を内面が任意に含む光透過性カバーフィルム（５）と、任意に１つ以上の光透過性接着剤層（４’）によって光透過性カバーフィルム（５）及び／または互いに接着した１つ以上の別の光透過性カバーフィルム（５’）と、を含む多層フィルム（１２）を提供する工程と、
（３）前記光透過性接着剤の前記液体硬化性前駆体を前記ベース部材（１）の表面（２）及び多層フィルム（１２）の前記露出内面の少なくとも一方に適用する工程と、
（４）前記ベース部材（１）を前記多層フィルム（１２）と集成し、前記硬化性液体を硬化することによってそれらを互いに接着させる工程とを含む、請求項１〜１６の何れか１項に記載の光学記録媒体の作製方法。
【請求項１８】
前記光透過性カバーフィルム（５）及び（５’）のそれぞれの少なくとも一方が、かかる光透過性カバーフィルム（５）及び（５’）のそれぞれの硬化性前駆体を表面の上にキャスティングした後、硬化することによって調製され、前記表面が、前記多層フィルム（１２）の前記層の１つの非露出面によって形成されるか、または前記光透過性カバーフィルムが上に形成される基材によって形成された後、前記多層フィルム（１２）中に硬化層として取り入れてもよい、請求項１７に記載の方法。
【発明の詳細な説明】
【０００１】
発明の分野
本発明は、光学記憶媒体に関するものであり、特に、光ビームによって情報を読出可能、及び／または情報を記録可能なデジタルビデオ記録可能ディスク（ＤＶＲ）に関するものであり、前記光学記憶媒体が、光ビームが入射する面上のベース部材の側に、１つ以上の読出可能及び／または記録可能情報記憶層と、１つ以上の光透過性カバーフィルムと、を支持する少なくとも１つのベース部材を含む。本発明は更に、光学記憶媒体の製造方法に関するものであり、特に、デジタルビデオ記録可能ディスク（ＤＶＲ）に関する。
【０００２】
発明の背景
ＤＶＲディスクは、それらをデジタル記録及び記憶に有用にする高記憶容量を示す。
【０００３】
ＤＶＲディスクの代表的な構造及びフォーマットは、例えば、欧州特許出願公開第０，７２９，１４１号、欧州特許出願公開第０，８６７，８７３号及び欧州特許出願公開第０，８７４，３６２号に記載されている。
【０００４】
ＤＶＲディスクは概して、ランド及び溝の構造体を含む情報記憶層を一方または両方の主面の上に示すディスク形の基材またはベース部材を含む。ＤＶＲディスクは更に、情報記憶層に適用される光透過性カバーフィルムを含む。
【０００５】
１９９９年４月２２日に本出願者によって出願された係属中の欧州特許出願第９９，１０７，９７５．７号には、光学記憶媒体、特に、ＤＶＲの、直線偏光に対する透過率が、本質的に光学等方性である、より好ましくは、少なくとも２０℃で及び少なくとも衝突する光ビームの波長または波長スペクトルにおいてそれぞれ、各ケースで、０．００１より小さい垂直複屈折を示す、光透過性カバーフィルムを用いて改善され得ることが、開示されている。欧州特許出願第９９，１０７，９７５．７号には、かかる光透過性カバーフィルムが、１つ以上の感圧接着剤層によって、互いに接着され、光ビームが入射するベース部材の表面に接着され、及び／または情報記憶層に接着されることが開示されている。感圧接着剤層は好ましくは、便利な取り扱いを可能にするために、１０〜１００ミクロンの厚さを示す。１つより多い光透過性カバーフィルムを含むＤＶＲタイプの光学記録媒体の、より複雑な構造体において、感圧接着剤層の相対的に大きな厚さのためにかかる光学記録媒体の全透過性の望ましくない低下をもたらすことがある、２つより多い感圧接着剤層が必要とされる。同様に、光学記録媒体の厚さの全変動値が、望ましくないまで高くなることがある。
【０００６】
従って、本発明の目的は、欧州特許出願第９９，１０７，９７５．７号に開示された光学記録媒体の他にＤＶＲなどの光学記録媒体の別の作製方法を提供することであった。本発明の別の目的は、かかる別の方法によって得られたＤＶＲなどの光学記憶媒体を提供することであった。
【０００７】
本発明の他の目的は、添付した詳細な明細書から明らかである。
【０００８】
発明の簡単な説明
本発明は、光ビームによって情報を読出可能、及び／または情報を記録可能な光学記憶媒体に関するものであり、前記光学記憶媒体は、光ビームが入射する面上のベース部材の側に、１つ以上の情報記憶層と、少なくとも１つの光透過性カバーフィルムと、前記光透過性カバーフィルムを、互いに接着し、光ビームが入射するベース部材の表面に接着し、及び／または１つ以上の情報記憶層に接着する、１つ以上の光透過性接着剤層と、を支持する１つ以上のベース部材を含み、前記接着剤層の少なくとも１つが、接着剤の硬化性液体前駆体を適用した後、硬化することによって得られ、前記カバーフィルムが、少なくとも前記光ビームの波長または波長スペクトルのそれぞれにおいて２０℃で０．００１より小さい垂直複屈折を示す。
【０００９】
本発明は更に、上に記載した光学記録媒体の好ましい作製方法であって、
（１）情報記憶層を支持するピット構造体を任意に含む、光ビームが入射する表面を有する少なくとも１つのベース部材を提供する工程と、
（２）所定の順に、剥離可能な保護フィルムと、情報記憶層を支持するピット構造体を内面が任意に含む光透過性カバーフィルムと、任意に、１つ以上の光透過性接着剤層によって互いに接着した１つ以上の別の光透過性カバーフィルムと、を含む多層フィルムを提供する工程と、
（３）前記光透過性接着剤の前記液体硬化性前駆体を前記ベース部材の表面及び多層フィルムの露出内面の少なくとも一方に適用する工程と、
（４）前記ベース部材を前記多層フィルムと集成し、前記硬化性液体を硬化することによってそれらを互いに接着させる工程と、を含む方法、に関する。
【００１０】
図は略図だけであり、特に、縮尺通りに描かれていないことが指摘されるべきである。図１ａにおいて、ベース部材１の厚さは一般に、光透過性カバーフィルム５の厚さより最大一桁以上大きいが、溝の深さは一般に、５〜５０ｎｍの範囲であり、ベース部材１の厚さと比較してごく小さい。
【００１１】
発明の詳細な説明
上記及び下記の用語「フィルム」及び「層」は交換可能に用いられ、ｚ方向のその延長に比較して（すなわち、その厚さに比較して）大きい（すなわち、少なくとも、例えば、３倍以上）ｘ−ｙ平面の延長を有する物品を指す。
【００１２】
本発明の光学記憶媒体は、光ビームが入射する面上の基材の側に読出可能及び／または記録可能である１つ以上の情報記憶層と、少なくとも１つの光透過性接着剤層と、少なくとも１つの光透過性カバーフィルムと、を支持する少なくとも１つのベース部材（１）を含み、前記接着剤層の少なくとも１つが、接着剤の硬化性液体前駆体を適用した後、硬化することによって得られる。
【００１３】
図１ａは、光ビーム６が入射する側のその主面２の上に、情報記憶層３の一部を形成するランド及び溝の構造体を示すベース部材１を含む本発明による光学記憶媒体の特定の実施態様の断面図の略図を例として示す。情報記憶層３は、かかる接着剤の液体硬化性前駆体を適用した後、硬化することによって得られた光透過性接着剤層４によって光透過性カバーフィルム５に接着される。
【００１４】
本発明に有用な光学記憶媒体のより複雑な構造体は、例えば、欧州特許出願公開第０，８６７，８７３号（その内容を本願明細書に引用した）に記載されている。光学記憶媒体は、例えば、基材の１つまたは２つのそれぞれの主面の上に相互に上に配置された２つ以上の情報記憶層３を含んでもよい。図１ｂは、ベース部材の内面２及び光透過性カバーフィルムの内面９のそれぞれに適用された２つの情報記憶層３ａ、３ｂを含む構造体を図解的に示す。
【００１５】
ベース部材１は何れの形状であってもよいが、好ましくは記録または再生部に集成光学記憶媒体を中央に置くために有用な中心穴を示すディスクである。ディスクまたは環形の基材は好ましくは、約１０〜３６０ｍｍの外径、約５〜約３５ｍｍの中心穴の内径を有し、厚さが好ましくは０．３〜３．０ｍｍ及び特に好ましくは０．５〜１．５ｍｍである。基材は好ましくは、例えば、アクリル樹脂、ポリカーボネート、エポキシ樹脂、環状オレフィンコポリマー及びポリオレフィンなどのポリマー材料を含む。ポリメチルメタクリレート、ポリカーボネートまたは熱安定性ポリエステルコカーボネートなどの硬質プラスチックが特に好ましい。
【００１６】
基材は、その主面の一方または両方のそれぞれの上に、通常一括してピットと称される凹部分（または溝）及び凸部分（またはランド）を含む構造体を含んでもよい。連続したランドと溝との間の光クロストーク（ｏｐｔｉｃａｌ  ｃｒｏｓｓｔａｌｋ）を最小にするために光の波長、光透過層の屈折率及び溝の深さの間の関係を含め、ピットの代表的な寸法は、例えば、欧州特許出願公開第０，８７４，３６２号または欧州特許出願公開第０，８６７，８７３号に開示されている。半径方向で測定したとき隣接した物理トラックの中心線の間の距離であるトラックピッチは、好ましくは、０．６４μｍ以下、より好ましくは０．３２μｍ以下である。
【００１７】
ピット構造体を、ベース部材の一方または両方のそれぞれの表面中に成形することができる。欧州特許出願公開第０，７２９，１４１号、４ページ、１４〜４６行目に詳細に記載されているこの方法は、通常、マスターディスク形成工程（ＥＰ’１４１号の図４Ａ−４Ｇに図解的に図示されている）及び射出成形工程（ＥＰ’１４１号の図５Ａ−５Ｂに図解的に図示されている）を含む。ＥＰ’１４１号を本願明細書に引用したものとする。しかしながら、そのガラス転移温度より高い温度に加熱される光透過性カバーフィルムを、少なくとも一方がパターン化構造体を示す２つのローラ間に送ることによって、ピット構造体を光透過性カバーフィルム中に作ることも可能である。この技術は、光透過性カバーフィルムがロールとスタンパとの間に送られる、欧州特許出願公開第０，８６７，８７３号の図１０に図解的に示される。このように得られた光透過性カバーフィルムを、液体硬化性接着剤層によって、ベース部材にまたは任意にピット構造体を支持する１つ以上の他の光透過性カバーフィルムに接着し、後に硬化することができ、多数の情報記憶層を有する光学記憶媒体を得ることができる。ピット構造体を示す光透過性カバーフィルムはまた、光透過性カバーフィルムの被覆可能な重合性前駆体を、パターン化構造を示す適切に造形した基材に適用し、引き続いて重合させ、硬化した光透過性カバーフィルムをかかる基材から除去する、以下に記載した重合キャスティング技術によって得ることができる。
【００１８】
情報記憶層３の構造は、それが読出し及び／または記録可能であるかどうかに依存する。
【００１９】
光学記憶層がＲＯＭタイプである場合、情報記憶層３は、例えば、スパッタリングによって得ることができる一般に２０〜６０ｎｍの厚さを有するＡｌ、Ａｕなどの反射フィルムを支持するピット構造体を含んでもよい。
【００２０】
記録可能光学記憶媒体は、相変化タイプまたは磁気光学タイプであってもよい。欧州特許出願公開第０，８６７，８７３号によって、相変化タイプの情報記憶層を、ピット構造体上にＡｌフィルム、ＧｅＳｂＴｅフィルム及びＺｎＳ−ＳｉＯ２フィルムなどの反射フィルムを連続的に形成することによって得ることができる。より複雑な相変化タイプの情報記憶層が、例えば、欧州特許出願公開第０，８７４，３６２号に記載されている。磁気光学タイプの情報記憶層３は、例えば、Ａｌフィルム、ＳｉＮフィルム、ＴｂＦｅＣｏフィルム及びＳｉＮフィルムを支持するピット構造体を、この順に含む。
【００２１】
ライトワンス（ｗｒｉｔｅ−ｏｎｃｅ）タイプの情報記憶層は、例えば、Ａｌ、Ａｕまたは他の金属の薄い反射フィルムをピット構造体に適用して、次に、それをシアニンまたはフタロシアニン系有機顔料フィルムで被覆することによって、得られる。
【００２２】
上に記載した情報記憶層は、実施例だけによって与えられる。本発明による光学記憶媒体は、情報記憶層の他の、及び／または改良構造体を含むことができる。
【００２３】
有利な性質を有する光学記憶媒体が、かかる媒体を１つ以上の光透過性接着剤層と接着することによって得られ、かかる接着剤層の少なくとも１つが、かかる接着剤層の液体硬化性前駆体を適用した後、硬化することによって得られることを、本発明者は発見した。存在する場合、更に別の光透過性接着剤層が、各接着剤の液体硬化性前駆体を適用した後、硬化することによって得られ、あるいはこれらはまた、感圧接着剤層であってもよい。感圧接着剤層は概して除去されなければならない剥離ライナー間に貯えられ、感圧接着剤層を光学記録媒体の他の層に付着または積層する前に廃棄されるが、光透過性接着剤の液体硬化性前駆体の使用は、かかる付加的な屑を生じる工程を必要としない。感圧接着剤層は一般に、取り扱う間に引き裂けたり、及び／または他の機械的変形を避けるために約１０μｍの最小厚さを有するが、硬化性液体前駆体は、例えば、５μｍ以下の厚さを有する、より薄い層として被覆されてもよい。接着剤層の存在による透過性の低下を最小にするために、及び／または光学記憶媒体の厚さの全変動を最小にするために、薄い接着剤層が例えば、２つ以上の光透過性カバーフィルムを含む光学透明媒体において用いられてもよい。
【００２４】
図１ａに図解的に示した光学記憶媒体の特定の実施態様は、光透過性カバーフィルム５を情報記憶層３に接着する１つだけの光透過性接着剤層４を含み、そこにおいて、前記接着剤層は、接着剤の液体硬化性前駆体を適用した後、硬化することによって得られた。本発明の別の光学記憶媒体は、２つ以上の情報記憶層を含む。図１ｂに図解的に示した光学記憶媒体の特定の実施態様はまた、第１の情報記憶層３ａを支持するベース部材１を、光ビーム６が入射する光透過性カバーフィルム５に接した第２の情報記憶層３ｂに接着する１つだけの光透過性接着剤層４を含み、前記接着剤層は、接着剤の液体硬化性前駆体を適用した後、硬化することによって得られた。
【００２５】
各液体硬化性前駆体を硬化することによって得られた接着剤と、存在する場合、感圧接着剤層との両方が、情報を光学記憶媒体から読出し及び／またはその中に記録する入射光ビーム６の波長において光学的に透明であるかまたは光透過性であることが必要とされる。光ビーム６を生成する適した光源は、例えば、４００〜７００ｎｍの波長範囲の輝線、好ましくは、赤色レーザーについて６００〜６６０ｎｍ、青色レーザーについて４００〜４２０ｎｍの波長範囲の輝線を有するレーザーを含む。干渉フィルタなどの適切な単色フィルタを有する多色光源を用いることもまた、可能である。例えば、ＡＳＴＭ  Ｄ１７４６によって測定され得る入射光の波長での感圧接着剤の光学透明度（ｏｐｔｉｃａｌ  ｔｒａｎｓｐａｒｅｎｃｙ）または光透過性（ｌｉｇｈｔ−ｔｒａｎｓｐａｒｅｎｃｙ）は好ましくは、少なくとも８０％、より好ましくは少なくとも８５％である。
【００２６】
光透過性接着剤の硬化性液体前駆体は好ましくは、それを例えば、紫外線（ＵＶ）、ガンマ（γ）または電子ビーム照射などの照射を行うことによって硬化される。光透過性接着剤の前駆体は、少なくとも１つ以上の照射硬化性化合物及び１つ以上の重合開始剤を含有する。
【００２７】
適した照射硬化性化合物には、例えば、電子ビームまたは紫外線で照射した時に反応性になる二重結合を有するモノマー、オリゴマー及びプレポリマー、などがある。少なくとも１個のアクリル基
【化１】
2004523855.tif 000003
を含む照射硬化性化合物が好ましい。特に好ましいのは、少なくとも１個の（メタ）アクリロイル基
【化２】
2004523855.tif 000004
を含む照射硬化性化合物である。
【００２８】
本発明に適した照射硬化性化合物は特に好ましくは、任意にヒドロキシル−、カルボキシル−またはカルボキシレート修飾アルキルまたはアルコキシアクリレート、ウレタンアクリレート、エポキシアクリレート及びアクリルアミドを含む化合物の群から選択される。
【００２９】
少なくとも１個のＮ−ビニル基を含む更に別の照射硬化性化合物が特に好ましい。本発明に適している好ましいＮ−ビニル含有照射硬化性モノマーには、例えば、Ｎ−ビニルカプロラクタム、Ｎ−ビニルピロリドン及びＮ−ビニルイミダゾール、などがある。
【００３０】
本発明に適した重合開始剤には、紫外線、γ、電子ビームに照射した時にラジカルを生成する何れかの従来の重合開始剤などがある。典型的な重合開始剤には、ベンゾインイソプロピルエーテル及びベンゾインイソブチルエーテルなどのベンゾインエーテル光開始剤、ベンゾフェノン、ｐ−メトキシベンゾフェノン、及びｐ−ブロモベンゾ−フェノンなどのベンゾフェノン光開始剤、ベンジルメチルケタル、２，２−ジエトキシアセトフェノン、及び１，１−ジクロロアセトフェノンなどのアセトフェノン光開始剤、２−クロロチオキサントンなどのチオキサントン光開始剤、アントラキノン及びフェナントラキノンなどのキノン光開始剤、及びベンジルスルフィド（ｂｅｎｚｙｌｓｕｌｐｈｉｄｅ）及びテトラメチルスルフィドなどのスルフィド光開始剤、及び２−メチル−２−ヒドロキシプロピオフェノンなどの置換アルファケトール、などがある。市販の光開始剤の実施例には、Ｉｒｇａｃｕｒｅ  ８１９及びＤａｒｏｃｕｒ  １１７３（共にＣｉｂａ−Ｇｅｉｇｙ  Ｃｏｒｐ．（Ｈａｗｔｈｏｒｎｅ，ＮＹ，ＵＳＡ）製）、ＴＰＯ（ＢＡＳＦ（Ｐａｒｓｉｐａｎｎｙ，ＮＪ，ＵＳＡ）製）の他、２，２−ジメトキシ−１，２−ジフェニルエタン−１−ｏｎｅであると考えられる、Ｃｉｂａ−Ｇｅｉｇｙ  Ｃｏｒｐｏｒａｔｉｏｎ製のＩｒｇａｃｕｒｅ  ６５１などがある。コポリマー光開始剤もまた有用である。
【００３１】
重合開始剤は、照射硬化性化合物の重合を容易にするために有効な量で用いられる。前記量は、例えば、重合開始剤のタイプ及び／またはその分子量に応じて変化する。重合開始剤は、照射硬化性化合物の質量に対して約０．００１重量部〜約５重量部の量で用いられてもよい。好ましい量は、約０．０５重量部〜約３重量部の範囲である。
【００３２】
上に言及した照射硬化性化合物及び重合開始剤化合物は例として役立つにすぎず、他の化合物も同様に用いることができる。
【００３３】
光透過性接着剤の硬化性液体前駆体は、架橋剤または連鎖移動剤または照射不活性または非反応性化合物などの更に別の照射反応性化合物の他、例えば、疎水性または親水性シリカまたは酸化防止剤などの充填剤など、添加剤を含んでもよい。
【００３４】
架橋剤の濃度は、存在する場合、好ましくは低く、より好ましくは、光透過性接着剤の硬化性液体前駆体の重量に対して約０．５０重量部より小さい。架橋剤を含まない硬化性液体前駆体が特に好ましい。有用な架橋剤には、例えば、米国特許第４，３７９，２０１号に開示されたような多官能性アクリレート、または米国特許第４，７３７，５５９号に開示されたような共重合性芳香族ラクトンコモノマーなどがある。
【００３５】
照射不活性または非反応性化合物または添加剤の量は、光透過性接着剤の硬化性液体前駆体の質量に対して好ましくは２５重量部より少なく、より好ましくは１０重量部より少ない。
【００３６】
光透過性接着剤の硬化性液体前駆体の化合物は好ましくは、前駆体の粘度が、溶剤の存在しないときに室温で１０〜１０，０００ｍＰａ・ｓ、より好ましくは５０〜８，０００ｍＰａ・ｓ、及び特に好ましくは１００〜５，０００ｍＰａ・ｓであるように選択される。光透過性接着剤の硬化性液体前駆体の粘度が約１０ｍＰａ・ｓより小さいとき、かかる前駆体はコーティング後に及び放射線の照射前に基材の周部分から垂れ落ちることがあり、それによって、硬化接着剤層の厚さを不均一にする。他方、粘度が約１０，０００ｍＰａ・ｓより大きいとき、硬化接着剤層の不均一な厚さをもたらすことがあるコーティング厚さの不均一が、生じることがある。
【００３７】
光透過性接着剤の照射硬化性前駆体の化合物は好ましくは、前駆体または得られた接着剤がそれぞれ、１分以下で、より好ましくは１〜２０秒で基材及び／または各層を接着することができるように選択される。
【００３８】
光透過性接着剤の硬化性液体前駆体、及び硬化した後、硬化接着剤が、例えば、金属反射層と接触している場合には、接着剤及びその前駆体は、腐蝕が抑制または回避されるように選択される必要がある。
【００３９】
本発明による光学記憶媒体に使用するのに適している光透過性接着剤の硬化性液体前駆体が、先行技術に開示されている。１９９９年６月７日に日本国特願平１１（１９９９年）−１６０，０８３号として本出願者によって出願された「Ａｄｈｅｓｉｖｅ  ｃｏｍｐｏｓｉｔｉｏｎ  ａｎｄ  ｏｐｔｉｃａｌ  ｄｉｓｃ  ｕｓｉｎｇ  ｔｈｅ  ｓａｍｅ」と題された係属中の特許出願には、（１）ポリ（テトラメチレングリコール）骨格を有するウレタンアクリレート、（２）その分子中にヒドロキシル基を有するアクリルエステル及び（３）光開始剤、を含むを光透過性接着剤の照射硬化性前駆体が開示されている。１９９９年６月２日に米国特許出願第０９／３２４，１４８号として本出願者によって出願された「Ｐｏｌｙｃａｒｂｏｎａｔｅ  ａｒｔｉｃｌｅｓ  ａｎｄ  ａｄｈｅｓｉｖｅ  ｃｏｍｐｏｓｉｔｉｏｎｓ  ｔｈｅｒｅｆｏｒ」と題された係属中の特許出願には、Ｎ−ビニル含有モノマー及び４−２０個のＣ原子を有するアルキル基を有する非第三アルコールのアクリル酸エステルモノマーを含む光透過性接着剤の液体硬化性前駆体が開示されている。米国特許出願第０９／３２４，１４８号及び日本国特願平１１（１９９９年）−１６０，０８３号に開示された光透過性接着剤の硬化性前駆体は、有利な接着剤の硬化特徴、硬化接着剤の、レーザー光に対する高い透明度、金属フィルムに対しての好ましい腐蝕挙動及び１０〜１０，０００ｍＰａ・ｓの望ましい粘度範囲を示し、従って、本発明による光学記憶媒体に使用するのに特に好ましい。本発明に有用な別の光透過接着フィルムの硬化性前駆体が、米国特許第５，４４５，８５５号に開示されている。
【００４０】
本発明の光学記憶媒体は、それらの主面の一方または両方の上にピット構造体をそれぞれ、任意に示す１つ以上の光透過性カバーフィルムを含む。特に直線偏光に対して再現可能に高い透過率を有する光学記憶媒体が、本質的に光学等方性である１つ以上の光透過性カバーフィルム、好ましくは、少なくとも光ビーム６波長または波長スペクトルのそれぞれにおいて２０℃の温度で垂直複屈折が０．００１より小さく、より好ましくは８×１０−４より小さく、特に好ましくは６．５×１０−４より小さい１つ以上の光透過性カバーフィルムを、かかる記憶媒体中で用いることによって得られ、及び情報記録及び／または読出に使用されることを、本発明者は発見した。
【００４１】
本質的に光学等方性であって、特に、垂直複屈折の低い値を示す光透過ポリマーフィルムが先行技術に記載されているが、高性能な、すぐれた光学性質を有すると共に、特に、直線偏光に対して高い透過率を有する光学記憶媒体を提供するそれらの重要性は、これまでのところ認知されていない。
【００４２】
ｘ及びｙ方向に延在する平面及びｚ方向の厚さｄを有するポリマーフィルムの所与のシートについて、垂直複屈折は、フィルムの平面に垂直な、例えば、ｚ−方向の屈折率と、フィルムの平面、例えば、ｘ及びｙ方向を有する平面、に平行な２つの主要な方向の屈折率の平均との間の差である。垂直複屈折は、光学記憶媒体中に、及びそれから、それぞれ情報の記録及び／または読出しを、それぞれ実施するために同様に用いられてもよいレーザー光源を好ましくは用いて、２０℃の温度で、以下に記載した測定方法を適用して測定される。用いることができるレーザー光源には、例えば、４００〜７００ｎｍの波長範囲の輝線を有するレーザー光源がある。単色フィルターを用いる多色光源を用いることもまた、可能である。
【００４３】
本発明の光学記憶媒体に用いた光透過性カバーフィルムはそれぞれ、好ましくは更に、情報の記録及び／または読出しのために用いた前記光ビームの波長または波長スペクトルのそれぞれにおいて２０℃の温度で±３０ｎｍより小さい、より好ましくは±２５ｎｍより小さい、特に好ましくは±１５ｎｍより小さい面内減速度を示す。面内減速度は、Ｄｒ．Ｓｃｈｅｎｋ  ＧｍｂＨ（Ｍａｒｔｉｎｓｒｉｅｄ，Ｇｅｒｍａｎｙ）製のＤＶＤテスター「プロメテウスＭＴ１３６」を用いて以下に記載した測定方法を適用して測定される。面内複屈折を面内減速度の値から得るために、後者を光透過性カバーフィルムの厚さで割る。
【００４４】
垂直複屈折及び、任意に、面内複屈折の必要とされる低い値を有する本質的に光学等方性の光透過性カバーフィルムが、例えば、溶剤キャスティング及び、特に、重合キャスティング技術を用いることによって得られることが、欧州特許出願第９９，１０７，９７５．７号に開示されている。光透過性カバーフィルムはまた、押出技術によって得られることが、２０００年１０月２４日に欧州特許庁に本出願者によって出願された「Ｏｐｔｉｃａｌ  ｓｔｏｒａｇｅ  ｍｅｄｉｕｍ」と題された係属中の欧州特許出願に開示されている。
【００４５】
溶剤キャスティングによる光透過性カバーフィルムの作製は、ポリマーを溶剤に溶解する工程、情報記憶層が光透過性カバーフィルム中に含有されなければならないなら、前記溶液を平滑な基材または微細構造化表面にそれぞれ、キャストする工程、溶剤の蒸発によってポリマーを固化する工程、を有する。好ましいポリマーには、例えば、ポリカーボネート、セルローストリアセテートの他、ポリジシクロペンタジエンなどのポリオレフィンベースのポリマー、またはノルボルネン／ジシクロペンタジエン／メチルメタクリレートターポリマーなどがある。適した溶剤には、ジクロロメタン、ジオキソラン、シクロヘキサノン、テトラヒドロフラン、ジオキサン及びそれらの組合せ、などがある。
【００４６】
重合キャスティングによる光透過性カバーフィルムの作製は、過剰なモノマーまたはオリゴマー中の前記ポリマーの部分重合した、硬化性前駆体の溶液を一般に含む被覆可能な、シロップ前駆体を調製する工程を有する。次に、この溶液を、平滑な基材上にキャストした後、重合させ、光透過性カバーフィルムを提供する。この技術は、ホモポリマーまたはコポリマーの形成を可能にする。１つ以上のポリマーを、その粘度を調節し、及び／または得られた光透過性カバーフィルムの性質を改良するために、重合性前駆体中にブレンドすることもまた、可能である。重合性前駆体は、その粘度及び被覆性を調節するために１つ以上の溶剤を含むこともまた可能であるが、溶剤を含まない重合性前駆体の使用が好ましい。重合性前駆体は好ましくは、重合したとき、少なくとも１０℃、好ましくは約１０℃〜約１４０℃、より好ましくは約２０℃〜約１１０℃、特に好ましくは約４０℃〜約１００℃のガラス転移温度を示すと共に、及び／または脆性ではない少なくとも１つのアクリル官能性モノマーを含む。
【００４７】
好ましくは重合性前駆体の重合によって得られた光透過性カバーフィルムは、剛性または延性である。本明細書中で用いた用語「剛性（ｓｔｉｆｆ）」は、耐伸張性、耐クリープ性、及び寸法安定性、を意味する。より詳しくは、光透過性カバーフィルムの、室温での引張弾性率は好ましくは、１，３８０ＭＰａ（１平方イン当たり２００キロポンド）より大きく、より好ましくは２，０７０ＭＰａ（３００ｋｐｓｉ）より大きく、最も好ましくは２，７６０ＭＰａ（４００ｋｐｓｉ）より大きい。
【００４８】
光透過性カバーフィルムの引張弾性率は、１０．２ｃｍ（４インチ）ゲージ長及び５．１ｃｍ／分（２インチ／分）の分離速度を用いてＡＳＴＭ  試験方法Ｄ−８２２−８８によって測定される。
【００４９】
本明細書中で用いた用語「延性光透過性カバーフィルム」（ｄｕｃｔｉｌｅ  ｌｉｇｈｔ−ｔｒａｎｓｍｉｓｓｉｖｅ  ｃｏｖｅｒ  ｆｉｌｍ）は、引張弾性率が１，３８０ＭＰａ（＝２００ｋｐｓｉ）より小さく、室温での引張伸びが５０％より大きく、好ましくは１５０％より大きいフィルムを指す。引張弾性率及び引張伸びは、１０．２ｃｍのゲージ長及び１２．７ｃｍ／分（５インチ／分）の分離速度を用いてＡＳＴＭ試験方法Ｄ−８８２−８８によって測定される。本明細書中で用いた用語「引張伸び」（Ｔｅｎｓｉｌｅ  ｅｌｏｎｇａｔｉｏｎ）が、言及した引張試験手順の間に測定した時の延性材料の破断点伸びを指す。
【００５０】
剛性または延性の特定の値を、それぞれ有する光透過性カバーフィルムが好ましい。しかしながら、上に記載した引張試験手順は、光透過性カバーフィルムの試験試料の力学的性質を調べるために用いられるだけである。この試験試料は、本発明の光学記憶媒体において用いられない。本発明の光学記憶媒体中で用いられる光透過性カバーフィルムは、かかるフィルムに光学異方性を与えないためにできるだけ応力なしに取り扱われなければならない。このため、本発明に有用な光透過性カバーフィルムは、伸張されるべきではない。
【００５１】
光透過性カバーフィルムの重合性前駆体のモノマー成分は好ましくは、得られた光透過性カバーフィルムが室温で不粘着性であるように、選択される。しかしながら、例えば、もし本発明による光学記録媒体及び、特に、ＤＶＲがカートリッジ中に集成される場合、粘着性光透過性カバーフィルムが、同様に有用である場合がある。本発明に有用なモノマーには、そのアルキル基が平均２〜２４個の原子を有するアルキルアクリレートなどがある。２〜２４個の原子の平均という用語は、アルキルアクリレート化合物の炭素（Ｃ）原子の平均の数が４〜２４個であり、好ましくは４〜１２個のＣ原子、特に好ましくは、４〜１０個のＣ原子であることを意味する。有用なアルキルアクリレート（すなわち、アクリル酸アルキルエステルモノマー）には、アルキル基が２〜２４個、特に２〜２０個の炭素原子を有する、非第三アルキルアルコールの線状または分枝状一官能性不飽和アクリレートまたはメタクリレートなどがある。本発明で用いたこれらの低級アルキルアクリレートの実施例には、メチルアクリレート、エチルアクリレート、プロピルアクリレート、ｎ−ブチルアクリレート、イソブチルアクリレート、ヘキシルアクリレート、２−エチルヘキシルアクリレート、イソオクチルアクリレート、ｎ−オクチルアクリレート、ｎ−オクチルメタクリレート、２−メチルブチルアクリレート、イソノニルアクリレート、ｎ−ノニルアクリレート、イソアミルアクリレート、ｎ−デシルアクリレート、イソデシルアクリレート、イソデシルメタクリレート、イソボルニルアクリレート、４−メチル−２−ペンチルアクリレート、ドデシルアクリレート、ヘキサデシルアクリレート、オクタデシルアクリレート及びエイコシルアクリレートなどがあるがこれらに制限されない。好ましい低級アクリレート及びメタクリレートエステルには、イソオクチルアクリレート、ｎ−ブチルアクリレート、２−エチルヘキシルアクリレート、イソノニルアクリレート及びドデシルアクリレートなどがある。光透過性カバーフィルムの重合性前駆体は好ましくは、５個まで、特に、１〜４個のアルキルアクリレートを含有する。上に規定したアルキルアクリレートのアルキル基中の炭素原子の平均の数は好ましくは２〜２０個、好ましくは２〜１２個、特に、２〜６個である。異なったアルキルアクリレートのブレンドもまた、用いられてもよい。
【００５２】
光透過性カバーフィルムの重合性前駆体は、例えば、アルキルマレエート及びアルキルフマレートなどのアクリル酸以外の不飽和脂肪族カルボン酸のアルキルエステル（それぞれ、マレイン酸及びフマル酸）を更に含有することができる。これに関して、ジブチルマレエート、ジオクチルマレエート、ジブチルフマレート及びジオクチルフマレートが好ましい。アクリル酸以外の不飽和脂肪族カルボン酸のエステル化合物の量は好ましくはあまり多くなく、好ましくは、アルキルアクリレート成分の質量に対して２５重量％を超えない。
【００５３】
光透過性カバーフィルムの重合性前駆体は、１つ以上の中程度の極性の、及び／または強い極性のモノマーを含有することができる。極性（すなわち、水素結合能力）はしばしば、用語「強い（ｓｔｒｏｎｇｌｙ）」、「中程度の（ｍｏｄｅｒａｔｅｌｙ）」、及び「弱い（ｐｏｏｒｌｙ）」の使用によって説明される。これら及び他の溶解度の用語を記載する参考文献には、「Ｓｏｌｖｅｎｔｓ」、Ｐａｉｎｔ  Ｔｅｓｔｉｎｇ  Ｍａｎｕａｌ、第３編、Ｇ．Ｇ．スーワード編、ＡＳＴＭ（Ａｍｅｒｉｃａｎ  Ｓｏｃｉｅｔｙ  ｆｏｒ  Ｔｅｓｔｉｎｇ  ａｎｄ  Ｍａｔｅｒｉａｌｓ）、ペンシルベニア州、フィラデルフィア、及び「Ａ  Ｔｈｒｅｅ−Ｄｉｍｅｎｓｉｏｎａｌ  Ａｐｐｒｏａｃｈ  ｔｏ  Ｓｏｌｕｂｉｌｉｔｙ」、Ｊｏｕｒｎａｌ  ｏｆ  Ｐａｉｎｔ  Ｔｅｃｈｎｏｌｏｇｙ、Ｖｏｌ．３８、Ｎｏ．４９６、２６９〜２８０ページ、などがある。強い極性モノマーの実施例は、アクリル酸、メタクリル酸及びアクリルアミドであるが、例えば、Ｎ−ビニルピロリドン及びＮ−ビニルカプロラクタムなどのＮ−ビニルラクタム、アクリロニトリル及びジメチルアミノプロピルメタクリレートが、中程度の極性モノマーの代表的な実施例である。弱い極性モノマーの実施例には、例えば、イソボルニルアクリレート、ビニルアセテート、Ｎ−オクチルアクリルアミド、ｔ−ブチルアクリレート、メチルアクリレート、メチルメタクリレートまたはスチレンなどがある。
【００５４】
重合性前駆体には、グリセロールジアクリレート、グリセロールトリアクリレート、エチレングリコールジアクリレート、ジエチレングリコールジアクリレート、トリエチレングリコールジメタクリレート、１，３−プロパンジオールジアクリレート、１，３−プロパンジオールジメタクリレート、トリメタノールトリアクリレート、１，２，４−ブタントリオールトリメチルアクリレート、１，４−シクロヘキサンジオールジアクリレート、ペンタエリトリトールトリアクリレート、ペンタエリトリトールテトラアクリレート、ペンタエリトリトールテトラメタクリレート、ソルビトールヘキサアクリレート、ビス［１−（２−アクリルオキシ）］ｐ−エトキシフェニルジメチルメタン、ビス［１−（３−アクリルオキシ−２−ヒドロキシ）］−ｐ−プロポキシフェニル−ジメチルメタン、トリス−ヒドロキシエチルイソシアヌレートトリメタクリレート、２００〜５００の分子量のポリエチレングリコールのビス−アクリレート及びビス−メタクリレート及び米国特許第４，６４２，１２６号に記載されているようなアクリル化オリゴマー、などが更に挙げられる。
【００５５】
光透過性カバーフィルムのポリマーの重合性前駆体はまた、モノマー成分と相溶性のフィルム形成材料（ｆｉｌｍ  ｆｏｒｍｉｎｇ  ｍａｔｅｒｉａｌｓ）を含有してもよい。かかるフィルム形成材料には好ましくは、前記モノマー成分と反応性のポリマー、例えば、アクリル官能性コポリエステル、アクリル官能性ポリウレタン−アクリレートコポリマー、デンドリマーまたはアクリレート−官能性マクロマーなどがあり、重合性前駆体及び硬化前駆体の両方に、すなわち光透過性カバーフィルムに可溶性であるように好ましくは選択される非反応性ポリマーも挙げられる。光透過性カバーフィルムの前駆体とブレンドしたとき負のχ（「ｃｈｉ」）値をもたらす非反応性ポリマーが好ましい。かかる非反応性添加剤は、例えば、ポリアルファオレフィン、熱可塑性ブロックコポリマー、非反応性アクリルポリマー及びポリフェニレンエーテルを含むポリマーの群から選択されてもよい。
【００５６】
重合性前駆体において用いた好ましいモノマーには、例えば、（メチル）メタクリレート、（メチル）エチルアクリレート、（メチル）プロピルアクリレート、より低量の（メチル）（Ｃ４−Ｃ８アルキル）アクリレート、アクリロニトリル、メタクリルアミドの他、Ｎ，Ｎ，−ジメチルアクリルアミド、オクチルアクリルアミド、Ｎ−ビニルピロリドン、Ｎ−ビニルカプロラクタムまたはスチレンなどのアルキル置換メタクリルアミド、などがある。
【００５７】
重合性前駆体の重合度は好ましくは、粘度が室温で０．３〜２００Ｐａ・ｓである容易に被覆可能な前駆体を提供するように選択される。
【００５８】
光透過性カバーフィルムのポリマーの重合性前駆体は好ましくは、（メチル）メタクリレート、（メチル）エチルアクリレート、（メチル）プロピルアクリレート、低量の（メチル）（Ｃ４−Ｃ８アルキル）アクリレート、アクリロニトリル、スチレンアルキルアクリレート、メタクリルアミド及びアルキル置換メタクリルアミド、１つ以上の重合開始剤、及び任意に、重合性前駆体のモノマーと共重合性の１つ以上の不飽和二重結合を有する１つ以上のビニルモノマー、を含む群から選択されたモノマー成分を含む。
【００５９】
光透過性カバーフィルムのそれぞれの厚さは好ましくは１０〜２００μｍ、より好ましくは２０〜１５０μｍ、最も好ましくは４０〜１２０μｍ、である。２つ以上の光透過性カバーフィルムを含む本発明の光学記憶媒体の、より複雑な構造体において、各カバー層の厚さは１０〜１００μｍ、より好ましくは２０〜９０μｍである。
【００６０】
本発明の光学記憶媒体の光透過性カバーフィルム及び感圧接着剤層の最大厚さは、かかる最大厚さ、光学ディスクの記録及び／または再生装置の光学ヘッドデバイスの開口数、利用した光源の波長、及びスキューマージン、の間の、ＣＤについて日本国特開平０３（１９９１年）−２２５，６５０号に確証された関係を用いて、欧州特許出願公開第０，８６７，８７３号及び日本国特開平０３（１９９１年）−２２５，６５０号に従って概算されてもよい。約０．６５μｍの波長を有するレーザー光源を用いるとき、欧州特許出願公開第０，８６７，８７３号は、光透過性カバーフィルム及び感圧接着剤層の厚さの合計について２８８μｍ以下の値を提案するが、０．４μｍの波長を有する青色光レーザーについては１７７μｍの値が開示されている。
【００６１】
光透過性カバーフィルムを作製する溶剤キャスティング及び重合キャスティング技術の両方において、キャスト層の厚さは好ましくは、非常に均一な光透過性カバーフィルムの作製を可能にするために注意深く制御される。光透過性カバーフィルムの厚さの変動は好ましくは、以下の試験の節に記載した測定方法を用いてその全延長部にわたって光学記録媒体の任意に選択された断面について測定したとき、±３μｍ以下であり、より好ましくは±２μｍ以下である。
【００６２】
非常に平坦な、均一な精密キャリパ光透過性カバーフィルムの作製は好ましくは、ＷＯ９５／２９，７６４号及びＷＯ９５／２９，７６５号に記載されたダイコーティング方法及び精密コーティングダイを用いることによって得られることがわかった。この方法を用いて、例えば、可動ベルトまたはドラムまたは剥離ライナー上に、それぞれ光透過性カバーフィルムのポリマーの部分重合した、シロップ状前駆体またはかかるポリマーの溶液を被覆し、その後、前駆体の硬化、及び／または溶液の乾燥を、それぞれ行った。このように得られた光透過性カバーフィルムは、硬化または乾燥後に、それぞれ可動ベルトから露出感圧接着剤層上に直接に転写されてもよい。下に規定した表面粗さＲＺが２μｍより小さい本質的に平坦且つ平滑な表面を有する可動ベルトまたは剥離ライナーを用いるとき、厚さ許容度（ｔｈｉｃｋｎｅｓｓ  ｔｏｌｅｒａｎｃｅ）が約±３μｍ以下、好ましくは約±２μｍ以下である非常に均一な光透過性カバーフィルムを得ることができる。必要とされる平滑な表面を有する適したベルトまたはドラムは、例えば、高艶出ステンレス鋼表面を含む。
【００６３】
前記溶剤キャスティング技術が、本質的に光学等方性であると共に、特に、本発明の必要条件を満たす垂直複屈折の低い値を示す光透過性カバーフィルムを提供することを、本発明者は見出した。垂直複屈折は異なったキャスティング運転の間にある程度変化することがあるが、少なくとも入射光ビーム６の波長または波長スペクトルのそれぞれにおいて２０℃で０．００１より小さい必要とされる垂直複屈折を有する光透過性カバーフィルムを、限られた数の運転で及び必要以上の実験をせずに、得ることが可能であることを、本発明者は見出した。
【００６４】
概して、前記キャスティング方法は、溶剤キャストされたフィルム中に導入された何れの応力も最小にされるように適用されなければならない。光透過性カバーフィルムを好ましくは、それを溶剤キャストした基材から除去し、残留した溶剤含有量が、１０〜２５重量％、より好ましくは１２．５〜１７．５重量％であることを、本発明者は見出した。次に、光透過性カバーフィルムは、例えば、強制空気炉中に通すことによって、独立裏なしフィルムとして更に乾燥される。
【００６５】
欧州特許出願公開第０，３８０，０２８号に開示されているように好ましくは約３５ダイン／ｃｍより小さい低表面エネルギーを有する可動ベルトまたは剥離ライナー上に適したポリマー及び／または重合性前駆体の溶液をキャストすることによって、光透過性カバーフィルムの光学等方性の性質を増大させ、特に、その垂直複屈折を減少させることができることを、更に見出した。適した低表面エネルギー材料は、例えば、ポリ（テトラフルオロエチレン）、ポリ（ビニリデンフルオリド）、ポリ（トリフルオロクロロエチレン）及びポリエチレンを含み、ポリエチレン、ポリ（テトラフルオロエチレン）及びポリ（ビニリデンフルオリド）が特に好ましい。
【００６６】
かかるフィルムの厚さを増加させることによって、光透過性カバーフィルムの光学等方性の性質を増大させることができ、特に、その垂直複屈折を減少させることができることを、更に見出した。このため、光透過性カバーフィルム及び光透過性接着剤層のそれぞれの所定の全厚さを有する本発明による光学記憶媒体の特定の構造体において、光透過性カバーフィルムの厚さを増大させる一方で、光透過性接着剤層の厚さを相応して減少させることによって、光透過性カバーフィルムの垂直複屈折を減少させることができる。
【００６７】
光学異方性を付与する傾向があるポリマー組成物中の成分の量を減少させることによって、光透過性カバーフィルムの光学等方性の性質を増大させることができ、特に、その垂直複屈折を減少させることができることを、本発明者は更に見出した。例えば、ポリカーボネートポリマー及びいろいろな量の１，１−ビス（４−ヒドロキシフェニル）−３，３，５−トリメチルシクロヘキサン（ＴＣＭ）を含むポリマー調合物の溶剤キャスティングによって得られた、ポリマーの光学異方性の特徴は、ＴＣＭの量を減少させることで減少したことを、見出した。
【００６８】
垂直複屈折の低い、または非常に低い値を有する光透過性カバーフィルムを、重合キャスティング技術によって得ることができることを、本発明者は更に見出した。この技術は、より高度の光学等方性を有する、特に、溶剤キャストフィルムの垂直複屈折の値と同じかそれらより低い垂直複屈折の値を有する、光透過性カバーフィルムを提供する傾向がある。重合キャスティング技術が好ましい。
【００６９】
本発明による光学記憶媒体については、垂直複屈折の低い値は、焦点を合わせた衝突光ビーム（６）の開口数の大きい値のために必須である。本発明の光学記憶媒体は更に、好ましくは、面内減速度または面内複屈折のそれぞれの低い値を示す。溶剤キャスティングまたは重合キャスティング技術のそれぞれによって得られた光透過性カバーフィルムは好ましくは、少なくとも前記光ビーム６の波長または波長スペクトルのそれぞれにおいて２０℃で±３０ｎｍより小さい、より好ましくは±２５ｎｍより小さい、特に好ましくは±１５ｎｍより小さい、面内減速度の値を示す。これらの値は、例えば、７５ミクロンの光透過性カバーフィルムの代表的な値について、それぞれ０．０００４、０．０００３３及び０．０００２の面内複屈折の値に相当する。
【００７０】
これらの発見に基づいて、本質的に光学等方性であって、特に、少なくとも前記光ビーム６の波長または波長スペクトルのそれぞれにおいて２０℃で各ケースにおいて０．００１より小さい垂直複屈折の必要とされる値及び、任意に、±３０ｎｍより小さい面内複屈折の必要とされる値、を示す光透過性カバーフィルムを、再現可能に得ることができる。垂直複屈折（ｖｅｒｔｉｃａｌ  ｂｉｒｅｆｒｉｎｇｅｎｃｙ）の必要とされる低い値及び、任意に、面内減速度の必要とされる低い値を有する光透過ポリマーフィルムもまた市販されており、下の実施例の節から引用できる。光学記録媒体を取り扱い及びマウントする間に光透過性カバーフィルムの表面を保護するために光透過性カバーフィルムの少なくとも一方の主面に剥離可能な保護フィルムを積層することが望ましいことがわかった。
【００７１】
感圧接着剤層を任意に支持する多種多様なポリマーフィルムを、剥離可能な保護フィルムとして用いることができる。
【００７２】
感圧接着剤層と共に用いることができる有用なポリマーフィルムは、例えば、ポリエチレンまたはポリプロピレンフィルムなどのホモポリマー、エチレン／プロピレンコポリマーなどのコポリマー、ポリエチレン及びポリプロピレンの混合物などのホモポリマーまたはコポリマーの混合物などのポリオレフィンフィルム、ポリエチレンテレフタレートフィルムまたはポリウレタンフィルム、例えば、ポリエーテルウレタンまたはポリエステルウレタンタイプの延伸性エラストマーポリウレタン、を含む。自己付着性質を示す、下の露出フィルムが光透過性カバーフィルム５に接着される少なくとも２つのポリマーフィルムの積層体を用いることもまた、可能である。自己付着性質を有するポリマーの適した実施例には、ＥＶＡポリマーの質量に対して、例えば、約５〜２０重量％の高ビニルアセテート含有量を有するＥＶＡフィルム（ポリエチレンビニルアセテート）などがあった。かかる積層体を、感圧接着剤層を用いない剥離可能な保護フィルムとして用いることができる。
【００７３】
感圧接着剤は、存在する場合、それを、何れの残留接着剤をも後に残さずに光透過性カバーフィルムから容易に除去することができるように、好ましくは選択される。感圧接着剤は好ましくは、ＰＳＴＣ方法ＰＳＴＣ−３によって測定したときポリカーボネート基材からの９０°の剥離接着性が１Ｎ／２．５４ｃｍ以下、好ましくは７５ｃＮ／２．５４ｃｍ以下、及び特に好ましくは５０ｃＮ／２．５４ｃｍより小さいように選択されることを、本発明者は見出した。剥離可能な保護フィルムの作製に有用である低い剥離接着強度及び高い凝集強さを示す適したアクリレートベースの除去可能な接着剤は、例えば、米国特許第４，１６６，１５２号（その内容を本願明細書に引用したものとする）に記載されている。本発明に有用な剥離可能な保護フィルムは３Ｍ製の保護テープ製品として入手できる。適した実施例は、３Ｍ保護テープ  ＃  ２１０４である。
【００７４】
図１ａによる光学記録媒体の好ましい作製方法において、外周及びセンター穴を有し（図１ａに示さない）、情報記憶層３を支持するディスク形の部材１が、提供される。ベース部材１は、前記ベース部材を回転可能支持体に固定する保持ピンを有する回転可能支持体にそのセンター穴を通して適用される。次に、光透過接着フィルムの液体硬化性前駆体が、ベース部材の情報記憶層３に投入される。ベース部材を回転させることによって、すなわち、遠心力の適用によって、接着剤が集成手順の後の工程において均されるので、それは、センター穴の外周に近い情報記憶層に液体硬化性前駆体を投入することが有利であるのがわかった。センター穴の外周の周りに環状に液体前駆体を適用することが好ましい。液体接着剤の前駆体はまた、例えば、単一ドットとしてまたは他の幾何学的形状で及び／またはセンター穴の外周からより大きな距離で適用されてもよいが、センター穴の外周に比較的近い環状でかかる前駆体を適用するとき、硬化性液体前駆体の層の厚さの均質性（ｈｏｍｏｇｅｎｉｔｙ）を増大させることができることを、本発明者は見出した。
【００７５】
次の工程において、ベース部材１の寸法に相応する寸法を有する外周及びセンター穴を示す光透過性カバーフィルム５のダイカットを作製し、ベース部材１の情報記憶層３上に配置した。光透過性カバーフィルムのダイカットを、回転可能支持体の保持ピンにそのセンター穴を通して固定する。
【００７６】
次の工程において、ディスク部材１及びそれに結合した光透過性カバーフィルム５を回転させ、記憶層３とカバーフィルム５との間に光透過性接着剤の硬化性液体前駆体をスピンアウトする。液体硬化性前駆体の層の厚さの変動は、特に、回転可能な支持体の適切な最大回転数を選択することによって、及びまた、適用された回転時間及び回転速度−時間プロフィルを変化させて、回転数をその最大値まで及び最大値から、それぞれ勾配をなすことによって、最適化され得る。当業者は、所与のディスクの構造及び幾何学形状の適切なパラメータを、必要以上の実験なしに容易に確認することができる。最大回転数は一般に、５００〜５，０００ｒｐｍである。
【００７７】
次の工程において、光透過性接着剤の液体硬化性前駆体は、硬化を達成するために好ましくは光透過性カバーフィルム５を通して照射される。約２５０ｎｍ〜約４５０ｎｍ、より好ましくは約３００ｎｍ〜約４００ｎｍの波長範囲の光を発する紫外線ランプを用いる紫外線照射による硬化が好ましい。
【００７８】
最終工程において、回転可能支持体の保持ピンを引いて本発明による集成光学記憶媒体を外す。
【００７９】
光学記憶媒体の上記の作製方法において、光透過性接着剤の硬化性液体前駆体の層中に形成された気泡が後続のスピニング工程の間に追い出されるので、真空下で光透過性カバーフィルム５を適用することは必要とされない。前記接着剤の液体硬化性前駆体を適用した後、硬化することによって得られた各光透過性接着剤層４によって導入された光学記憶媒体の厚さの変動は一般に、その全延長部にわたって光学記録媒体の任意に選択された断面について測定したとき、約±２μｍ以下、より好ましくは、約±１μｍ以下、である。前記接着剤の液体硬化性前駆体を適用した後、硬化することによって得られた硬化光透過性接着剤層の厚さは一般に、０．５〜２０μｍ、より好ましくは２〜１０μｍ、特に好ましくは２〜８μｍである。
【００８０】
このため、上に詳細に記載した光学記憶媒体の作製方法が好ましい。
【００８１】
図１ａによる光学記憶媒体の別の作製方法において、光透過性接着剤４の硬化性液体前駆体を、スピンコーティング、ナイフコーティングまたは噴霧コーティングによってベース部材１の情報記憶層３に適用し、光透過性カバーフィルム５のダイカットを適用する前に、例えば、紫外線照射によって硬化する。この場合、光透過性接着剤４の硬化性液体前駆体は好ましくは、光透過性カバーフィルム５とベース部材の情報記憶層３との間の十分な接着を確実にするために、硬化接着剤が感圧接着剤であるように選択される。しかしながら、この方法は、気泡の混入を避けるために光透過性カバーフィルム５が真空下でベース部材に適用されることを必要とする。感圧接着剤の性質を有する硬化接着剤層の場合、係属中の欧州特許出願第９９１０７  ９５７．７号に開示されているように別個に作製された層またはフィルムとして光透過性接着剤層４を適用することもまた、好ましい。
【００８２】
上に記載した方法は例として役立つにすぎず、決して本発明の範囲を制限するものではない。
【００８３】
試験方法
厚さ及び平面度の測定
光透過性カバーフィルム及び接着剤層の厚さ及び厚さの変動は、ＳＴＥＡＧ  ＨａｍａＴｅｃｈ  ＡＧ（Ｓｔｅｒｎｅｎｆｅｌｄ，Ｇｅｒｍａｎｙ）製の    ＥＴＡ  ＤＶＤ  ８０として市販のＤＶＤテスターを用いて測定した。ＥＴＡ  ＤＶＤテスターの半径方向の最大分解能（ｍａｘｉｍｕｍ  ｒｅｓｏｌｕｔｉｏｎ）は、０．１ｍｍ、接線方向では０．１ｍｍであり、厚さの分解能は０．１μｍであり、２５〜１２０μｍの範囲内である。ＥＴＡ  ＤＶＤテスターは、ディスクをマウントするターンテーブル、レーザー／センサー装置及び測定用コンピュータユニットから成る。
【００８４】
測定される光透過性カバーフィルムの試料を、試料ホルダーの働きをするＣＤディスクブランクのカットアウト部分の上に両面接着テープでマウントした。測定を、ディスク中心から３７．５ｍｍの半径で実施した。１サークル当たり３００の値を測定した。これは、この計測器を用いて測定され得る最大分解能を示す。
【００８５】
接着剤層の試料を、完成ディスク構造体の成分として測定した。
【００８６】
光透過性カバーフィルムの垂直複屈折
用いた設備
顕微鏡
Ｅｒｎｓｔ  Ｌｅｉｔｚ  Ｗｅｔｚｌａｒ  ＧｍｂＨ（Ｗｅｔｚｌａｒ，  Ｇｅｒｍａｎｙ）（現在は、Ｌｅｉｃａ  Ｍｉｋｒｏｓｋｏｐｉｅ  ｕｎｄ  Ｓｙｓｔｅｍｅ  ＧｍｂＨ，  Ｗｅｔｚｌａｒ，  Ｇｅｒｍａｎｙ）から購入したＬｅｉｔｚ  Ｏｒｔｈｏｌｕｘ  ＩＩ  Ｐｏｌ顕微鏡を用いた。この顕微鏡は、４０Ｘ／０．８５ＮＡ歪みのない対物レンズ及び全波補償板を備えた。顕微鏡はまた、コノスコープ観察用のバートランドレンズを備えた。
【００８７】
偏光分析器
ＲＷまたは回転波長板の付加仕様及び４３５ｎｍの干渉フィルタを備えたＲＰＡ２０００偏光分析器。前記計測器は、Ｉｎｓｔｒｕｍｅｎｔ  Ｓｙｓｔｅｍｓ  ＧｍｂＨ（Ｎｅｕｍａｒｋｔｅｒ  Ｓｔｒ．８３，８１６７３  Ｍｕｎｉｃｈ，  Ｇｅｒｍａｎｙ）製である。
【００８８】
測定の手法
手順は、３つの異なった工程から成る。
１）光透過性カバーフィルムの平面での最小・最大屈折率の方向の向きの測定。
２）光透過性カバーフィルムの平面に４５度の経路に沿って光透過性カバーフィルムを通して伝播する光についてミューラー母材の測定。
３）ミューラー母材からの垂直複屈折の計算。
【００８９】
これらの工程を下に更に記載する。
「工程１」
光透過性カバーフィルムの試料を顕微鏡試料台上に置き、４０Ｘ対物レンズを用いて十分に焦点を合わせる。コノスコープ像観察（ｃｏｎｏｓｃｏｐｉｃ  ｖｉｅｗｉｎｇ）を用いることによって、光透過性カバーフィルムが３つの主要な屈折率、互いに垂直であるがフィルムの平面内である２つのほぼ等しい屈折率及びフィルムの平面に垂直な第３の屈折率、を有することが検証される。試料台が回転させられるときに干渉像が中心に配置されたままであるのを観察することによって、これを裏づけることができる。干渉像が十分に中心に配置されたままである場合、フィルムの平面内の主要な屈折率の方向が確認される。
【００９０】
工程２
回転台の平面が偏光状態発生器と偏光状態分析器との間の光路に垂直であるように、ＲＰＡ２０００偏光分析器を調整する。光透過性カバーフィルムの試料は、フィルムを分析するために用いた光ビームが光透過性カバーフィルムの平面に４５度でフィルム中に通るのを確実にするように構成されたホルダー上に置かれる。更に、光透過性カバーフィルムの平面内の高屈折率の方向を、光ビームに垂直であるように方向付ける。次に、試料ホルダーを、ＲＰＡ２０００偏光分析器の回転テーブル上に置く。次いで、ミューラー母材をこの特定の向きでフィルムについて測定する。母材の非対角線要素が有意にゼロと異なっている場合、テーブルを回転させてこれらの項を最小にし、ミューラー母材を再測定する。
【００９１】
工程３
光の減速度はそれが４５度で光透過性カバーフィルムを通って進むとき、「Ｐｏｌａｒｉｚｅｄ  Ｌｉｇｈｔ：  ｆｕｎｄａｍｅｎｔａｌｓ  ａｎｄ  ａｐｐｌｉｃａｔｉｏｎｓ」、Ｅｄｗａｒｄ  Ｃｏｌｌｅｔ，  Ｍ．  Ｄｅｋｋｅｒ著、ニューヨーク、１９９３年、５８１ページに与えられた式に基づいて計算される。次に、光透過性カバーフィルムを通る光路長は、次の式から得られる。
光路長  ＝  フィルムの厚さ／（ｃｏｓ（ａｒｃｓｉｎ（４５／公称屈折率）））。公称屈折率として平均面内屈折率を用いる。
【００９２】
４５度での複屈折は、４５度での減速度を光路長で割った値である。面内屈折率は周知であるので、４５度での屈折率を計算することができる。
【００９３】
最終計算は、楕円の半径方向の線の長さの式を用い、フィルムの平面に垂直な屈折率を計算する。楕円の長軸が、フィルムの平面の屈折率であり、４５度での半径方向の線の長さが、上に計算した屈折率である。これは、楕円の未知の短軸またはフィルムの平面に垂直な屈折率の計算を可能にする。
【００９４】
垂直複屈折は、面内屈折率と光透過性カバーフィルムの平面に垂直な屈折率との間の差として得られる。
【００９５】
垂直複屈折の値を、２０℃及び４３５ｎｍの波長で測定した。
【００９６】
光透過性カバーフィルムの面内減速度
試料の作製：測定される光透過性カバーフィルムの試料を、試料ホルダーの働きをするＣＤディスクブランクのカットアウト部分の上に両面接着テープでマウントした。
【００９７】
測定を、モデル「プロメテウスＭＴ１３６」としてＤｒ．Ｓｃｈｅｎｋ  ＧｍｂＨ（Ｍａｒｔｉｎｓｒｉｅｄ，  Ｇｅｒｍａｎｙ）から入手できる、光学記録媒体の性質の測定に適している商用設備で行った。測定モード「相対複屈折」を選択した。
【００９８】
ｎｍ単位の相対複屈折（Ｔ）（Ｙ軸）対、度単位の測定角度（ｘ軸）となるグラフを作った。得られたグラフは、計測器が試料ホルダーを観察している区域を示した。これらの部分を無視した。残りの信号は、近平面から正弦波の形まで変化する形状で生じた。
【００９９】
２つの測定を、ディスクの中心から３５ｍｍ及び４０ｍｍの半径として各試料断片で行った。空気だけが観察されたディスクのそのエリアの外の位置に相当する６４ｍｍで別の測定を行った。これは基準または対照数（ｃｏｎｔｒｏｌ  ｎｕｍｂｅｒ）として役だった。
【０１００】
曲線からの最小・最大値をとり、次に平均した。平均及びその平均からの偏差の両方を記録する。
【０１０１】
ディスクが回転するので、いろいろな方向の光透過性カバーフィルムの性質についての情報が得られる。光透過性カバーフィルムのクロスウェブ及びダウンウェブの方向及び複屈折に対する影響を観察することができる。
【０１０２】
光透過性カバーフィルム試料のミクロ粗さ及び波状粗さ
光透過性カバーフィルムを、測定中にフィルムを平らに保持するように設計された円形フィルム伸張装置内に保持した。次に、ミクロ粗さを、ＵＢＭ  Ｍｅｓｓｔｅｃｈｎｉｋ  ＧｍｂＨ（Ｅｔｔｌｉｎｇｅｎ，Ｇｅｒｍａｎｙ）製のＵＢＭレーザープロフィルメーターミクロフォーカスコンパクトを用いて光透過性カバーフィルムの表面について測定した。
【０１０３】
フィルム表面の１０ｍｍの距離を、１ｍｍ当たり１０００データポイント、合計１０，０００データポイントについて測定した。ミクロン単位の粗さ対１０ｍｍの範囲（０−１０ｍｍ）にわたる距離を示すグラフを作った。作られた線の幅を測ることによって、ミクロ粗さを視覚的に評価した。波状機能（ｗａｖｅ−ｌｉｋｅ  ｆｕｎｃｔｉｏｎ）を、数ｍｍの距離にわたって同様に観察することができた。波のトラフ及び頂上の間の差を測定し、記録した。
【０１０４】
実施例で使用した材料
１．光透過性カバーフィルム
１．１．透過性カバーフィルムＡ
ＡＰＥＣ９３３１（ベイヤーＡＧ）、９０重量％のビスフェノールＡ及び１０重量％の１，１−ビス（４−ヒドロキシフェニル）−３，３，５−トリメチルシクロヘキサン（ＴＭＣ）を含むポリカーボネートポリマーを、塩化メチレン中に溶解し、平滑なステンレス鋼ベルト上にキャストし、次いで１５％の残留溶剤まで乾燥させた。フィルムをベルトから除去し、フィルム中の残留溶剤が１重量％より小さくなるまで強制空気炉（約８０〜１００℃）中に通した。
【０１０５】
得られた光透過性カバーフィルムは、厚さ７７ミクロンであった。フィルムは、Ｌｏｆｏ  Ｈｉｇｈ  Ｔｅｃｈ  Ｆｉｌｍ  ＧｍｂＨ（Ｗｅｉｌ  ａｍ  Ｒｈｅｉｎ，Ｇｅｒｍａｎｙ）から得られた。
【０１０６】
光透過性カバーフィルムを、上に示した試験方法によって測定し、その性質を以下の表１にまとめた。
【０１０７】
次に、上に作製した光透過性カバーフィルムを、デジタル多用途ディスクの後続の製造中に光透過性カバーフィルムを引掻き及び粉塵の混入から保護するように設計された剥離可能な保護フィルムに積層した。剥離可能な保護フィルムは、Ｂｉｓｃｈｏｆ  ａｎｄ  Ｋｌｅｉｎ  ＧｍｂＨ（Ｌｅｎｇｅｒｉｃｈ，  Ｇｅｒｍａｎｙ）製のＧＨ−Ｘ１７３として入手できる、厚さ５０ミクロンの多層ポリオレフィンベースのシートであった。積層を、２３℃でフィルムラミネータを用いて行った。
【０１０８】
１．２．光透過性カバーフィルムＢ
ポリオレフィンベースの透明フィルムを、ＴＲＡＮＳＰＨＡＮＴＭ  ＯＧ  ６５２ＧＬとして、Ｌｏｆｏ  Ｈｉｇｈ  Ｔｅｃｈ  Ｆｉｌｍ  ＧｍｂＨ（Ｗｅｉｌ  ａｍ  Ｒｈｅｉｎ，Ｇｅｒｍａｎｙ）から入手した。前記フィルムは、厚さ９８ミクロンであり、ノルボルネン、ジシクロペンタジエン及びメチルメタクリレートのターポリマーを含んだ。かかるフィルムを、本発明に使用するための光透過性カバーフィルムとして測定した。
【０１０９】
垂直複屈折、厚さ、透過性及びフィルムの粗さを測定した。フィルムの性質を表１にまとめる。
【０１１０】
１．３．光透過性カバーフィルムＣ
イソボルニルアクリレート（ＩＢＯＡ）及びＧＥＮＯＭＥＲＴＭ１１１２を、１００重量部のモノマーに対して光開始剤０．０５重量部と共に、各々、５０重量％の量で配合した。イソボルニルアクリレート（ＩＢＯＡ）は、日本、大阪のＯｓａｋａ  Ｃｈｅｍｉｃａｌ  Ｃｏｍｐａｎｙ製である。ＧＥＮＯＭＥＲＴＭ１１１２、一官能性脂肪族ウレタンアクリレートは、Ｒａｈｎ  ＡＧ（Ｚｕｅｒｉｃｈ，Ｓｗｉｔｚｅｒｌａｎｄ）製である。ＩＲＧＡＣＵＲＥＴＭ６５１は、２，２−ジメトキシ−１，２−ジフェニルエタン−１−ｏｎｅであり、Ｃｉｂａ−Ｇｅｉｇｙ（Ｌａｕｔｅｒｔａｌ，Ｇｅｒｍａｎｙ）製である。前記３成分混合物を窒素でパージし、混合物が約１５００ｍＰａ．ｓの粘度を有するまで、紫外線を用いて部分重合した。
【０１１１】
ＩＲＧＡＣＵＲＥＴＭ６５１光開始剤を更に、シロップの１００重量部に対して０．１０重量部の量でシロップに添加した。部分重合したシロップを先ずにガス抜きし、次に、約５０ミクロンの厚さを有する２つの透明なシリコーン処理ポリエステルフィルムの間に被覆した。コーティングを、ナイフコータを用いて行い、シロップ層の厚さは、約７５ミクロンであった。
【０１１２】
このように作製した構造体を、３００〜４００ｎｍの放射約９０％、３５１ｎｍでのピーク放射を有する、中圧紫外線ランプ下に送った。前記構造体を、総エネルギー１０３ｍＪ／ｃｍ２で照射した。重合を、この放射線硬化プロセスの間に本質的に終了させた。
【０１１３】
フィルムを、本発明に使用するための光透過性カバーフィルムとして測定した。垂直複屈折、粗さ及び透過性を測定した。結果を表１にまとめる。
【０１１４】
【表１】
2004523855.tif 000005
【０１１５】
２．実施例で使用した放射線硬化性液体接着剤の前駆体
２．１．液体接着剤前駆体Ｓ
８０重量部のポリ（テトラメチレングリコール）ベースのウレタンアクリレート（日本合成化学工業製のＵＶ−６１００Ｂ）、２０重量部の２−ヒドロキシプロピルアクリレート（Ｋｙｏｅｉｓｈａ  Ｃｈｅｍｉｃａｌ  Ｃｏ．Ｌｔｄ．製のＬＩＧＨＴ  ＥＳＴＥＲ  ＨＯＰ−Ａ）及び１重量部の、Ｃｉｇａ−Ｇｅｉｇｙ製のＤａｒｏｃｕｒ  １１７３光開始剤、の混合物を調製した。
【０１１６】
２．２．液体接着剤前駆体Ｔ
Ｒｏｈｍ  ＆  Ｈａａｓ（Ｐｈｉｌａｄｅｌｐｈｉａ，ＰＡ）製の２−エチルヘキシルアクリレート（ＥＨＡ）１６．５ｇ、Ｉｎｔｅｒｎａｔｉｏｎａｌ  Ｓｐｅｃｉａｌｔｙ  Ｐｒｏｄｕｃｔｓ  Ｐｅｒｆｏｒｍａｎｃｅ  Ｃｈｅｍｉｃａｌｓ（Ｗａｙｎｅ，ＮＪ）製のＮ−ビニルカプロラクタム（ＮＶＣ）８．５ｇ、０．０１ｇのＩｒｇａｃｕｒｅ  ６５１光開始剤（Ｃｉｂａ−Ｇｅｉｇｙ製）の混合物。光開始剤の溶解後に、混合物を約２分間、窒素ガスでパージし、次に、６０ｒｐｍでＮｏ．４ＬＴＶスピンドルを有するブルックフィールド粘度計を用いて測定したとき粘度が約２００ｃｐｓに増大するまで紫外線で部分重合させた。次に、０．０４ｇの付加的なＩｒｇａｃｕｒｅ  ６５１光開始剤を前記混合物に添加し、約３０分間、ローラで組成物を撹拌することによって溶解させた。
【０１１７】
実施例１
１２０ｍｍの外径、１．２ｍｍの厚さ、及び直径１５ｍｍの中心穴を有するディスク形のポリカーボネート基材を含む、８ＧＢの記録能力を有するＤＶＲディスクを作製するために適したディスク形のベース部材を、欧州特許出願公開第０，７２９，１４１、第６欄、１４〜４６行目に開示された手順に従ってマスターディスクを形成し、引き続いて射出成形することによって作製した。ディスク形のベース部材は、第１の平坦な主面と、射出成形によって作られたピットを支持する前記第１の主面の反対側の第２の主面を有した。厚さ約５０ｎｍのアルミニウム層を、欧州特許出願公開第０，７２９，１４１号、第６欄、４７〜５５行目に開示されているようにスパッタリングによって第２の主面上のピット構造体上に適用した。
【０１１８】
次に、上記の実施例で使用した材料に記載した液体接着剤前駆体Ｓをポリカーボネートディスクの情報支持表面の上にビード状リングで適用した。次に、ディスク形のベース部材と同じ寸法を有する、上記の実施例で使用した材料に記載した透過カバーフィルムＡを、接着剤前駆体のビード状リングの上に配置した。除去可能な保護シートを支持しないフィルムの面を、ベース部材の情報支持表面に接着した。３秒、毛管作用がベース部材と光透過性カバーフィルムとの間に接着剤をわずかに分散させた後に、光透過性接着剤の液体前駆体の薄い層を得るために、積層体を５秒間、３０００ｒｐｍでスピンした。
【０１１９】
次に、接着ＤＶＲディスク構造体のカバーフィルム面を、３００ｎｍ〜４００ｎｍのスペクトル出力及び３５１ｎｍの放射ピークを有する高圧水銀ランプに２０秒間、露光し、接着剤前駆体を硬化し、接着剤結合を完成した。５５０ｍＪ／ｃｍ２（ＮＩＳＴユニット）の総エネルギーを使用した。硬化接着剤層の厚さは、約１０μｍであった。
【０１２０】
実施例２−３
光透過性カバーフィルムＢ、及びＣを、それぞれ使用したことを除き、実施例１を繰り返した。
【０１２１】
実施例４−６
上記の実施例で使用した材料に記載した接着剤前駆体Ｔを、光透過性カバーフィルムＡ、Ｂ及びＣの各々と共に、それぞれ使用した。スピンコーティング方法及び接着剤前駆体の硬化方法は、各ケースで同じであった。
【図面の簡単な説明】
【図１ａ】
光ビーム６が入射する表面２が、情報記憶層３の一部を形成するランド及び溝の構造体を含む、ベース部材１を含む本発明による光学記録媒体の特定の実施態様を図解的に示し、前記光学記憶媒体が、光透過性接着剤層４によって情報記憶層３に接着した光透過性カバーフィルム５を更に含む。
【図１ｂ】
表面２が、第１の情報記憶層３ａの一部を形成するランド及び溝の構造体を含む、ベース部材１を含む本発明による光学記録媒体の別の特定の実施態様を図解的に示し、前記光学記憶媒体が、光透過性接着剤層４によって情報記憶層３ａに接着される第２の情報記憶層３ｂの一部を形成するランド及び溝の構造体を表面９が含む、光ビーム６が入射する光透過性カバーフィルム５を更に含む。
【国際公開パンフレット】
2004523855.tif 000006
2004523855.tif 000007
2004523855.tif 000008
2004523855.tif 000009
2004523855.tif 000010
2004523855.tif 000011
2004523855.tif 000012
2004523855.tif 000013
2004523855.tif 000014
2004523855.tif 000015
2004523855.tif 000016
2004523855.tif 000017
2004523855.tif 000018
2004523855.tif 000019
2004523855.tif 000020
2004523855.tif 000021
2004523855.tif 000022
2004523855.tif 000023
2004523855.tif 000024
2004523855.tif 000025
2004523855.tif 000026
2004523855.tif 000027
2004523855.tif 000028
2004523855.tif 000029
2004523855.tif 000030
2004523855.tif 000031
2004523855.tif 000032
2004523855.tif 000033
2004523855.tif 000034
2004523855.tif 000035
2004523855.tif 000036
2004523855.tif 000037
2004523855.tif 000038
2004523855.tif 000039
2004523855.tif 000040
2004523855.tif 000041
【国際公開パンフレット（コレクトバージョン）】
2004523855.tif 000042
2004523855.tif 000043
【国際公開パンフレット（コレクトバージョン）】
2004523855.tif 000044
2004523855.tif 000045
【国際調査報告】
2004523855.tif 000046
2004523855.tif 000047
2004523855.tif 000048